(57)【要約】【課題】電極合材部の位置ずれがない積層構造を実現でき、製造工程が簡単化できるとともに、生産の歩留まりが改善された積層型電池およびその製造方法を提供する。【解決手段】予め電極合材層を位置決めした、櫛形形状の正極構造体および負極構造体をそれぞれ作製し、これらを嵌合して電池となる積層体を作製する。【選択図】図１
2020095871.tif 000002
【特許請求の範囲】
【請求項１】
正極シートと、負極シートと、を備える積層型電池であって、
前記正極シートは、正極集電体の少なくとも片面に、正極合材が積層された正極合材塗工部と、前記正極合材が積層されていない正極合材未塗工部とを交互に有し、山折りと谷折りが交互となるよう折り返され、隣り合った前記正極合材塗工部が両外層に配置された複数の正極部分積層体と、隣り合った前記正極部分積層体との間に形成された複数の正極開口部と、隣り合った前記正極部分積層体を連結する正極部分積層体連結部と、を有する櫛形形状の正極構造体を形成しており、
前記負極シートは、山折りと谷折りが交互となるよう折り返され、複数の負極部分積層体と、隣り合った前記負極部分積層体との間に形成された複数の負極開口部と、隣り合った前記負極部分積層体を連結する負極部分積層体連結部と、を有する櫛形形状の負極構造体を形成しており、
前記正極構造体の前記正極開口部に、前記負極構造体の前記負極部分積層体が挿入され、前記負極構造体の前記負極開口部に、前記正極構造体の前記正極部分積層体が挿入され、前記正極構造体と前記負極構造体とが嵌合した積層体である、積層型電池。
【請求項２】
前記正極合材未塗工部は、前記正極部分積層体連結部に配置される、請求項１に記載の積層型電池。
【請求項３】
前記負極シートは、負極活物質からなるシートである、請求項１または２に記載の積層型電池。
【請求項４】
前記負極シートは、負極集電体の少なくとも片面に、負極合材が積層された負極合材塗工部と、前記負極合材が積層されていない負極合材未塗工部とを交互に有し、
前記負極部分積層体は、隣り合った前記負極合材塗工部が両外層に配置されたものであり、
前記負極合材未塗工部は、前記負極部分積層体連結部に配置される、請求項１または２に記載の積層型電池。
【請求項５】
前記負極合材塗工部の面積は、前記正極合材塗工部の面積以上である、請求項４に記載の積層型電池。
【請求項６】
前記正極部分積層体連結部には、正極タブが連結され、
前記負極部分積層体連結部には、負極タブが連結される、請求項１〜５いずれかに記載の積層型電池。
【請求項７】
前記正極シートおよび前記負極シートの少なくとも一方は、表面に、固体電解質層を有する、請求項１〜６いずれかに記載の積層型電池。
【請求項８】
前記正極構造体と前記負極構造体との間には、固体電解質シートおよびセパレータの少なくともいずれかが配置される、請求項１〜７いずれかに記載の積層型電池。
【請求項９】
前記積層型電池の最外層は、前記固体電解質シートまたは前記セパレータであり、その内側に前記負極部分積層体が配置される、請求項８に記載の積層型電池。
【請求項１０】
前記固体電解質シートは、固体電解質からなるシートである、請求項８または９に記載の積層型電池。
【請求項１１】
正極シートと、負極シートと、を備える積層型電池の製造方法であって、
正極集電体の少なくとも片面に、正極合材を間欠的に塗工することにより、正極合材が積層された正極合材塗工部と、前記正極合材が積層されていない正極合材未塗工部とを、交互に有する正極シートを形成する、正極シート形成工程と、
前記正極シートを、山折りと谷折りが交互となるよう折り返して、隣り合った前記正極合材塗工部が両外層に配置された複数の正極部分積層体と、隣り合った前記正極部分積層体との間に形成された複数の正極開口部と、隣り合った前記正極部分積層体を連結する正極部分積層体連結部と、を備える櫛形形状の正極構造体を形成する、正極構造体形成工程と、
前記負極シートを、山折りと谷折りが交互となるよう折り返して、複数の負極部分積層体と、隣り合った前記負極部分積層体との間に形成された複数の負極開口部と、隣り合った前記負極部分積層体を連結する負極部分積層体連結部と、を備える櫛形形状の負極構造体を形成する、負極構造体形成工程と、
前記正極構造体の前記正極開口部に、前記負極構造体の前記負極部分積層体を挿入し、前記負極構造体の前記負極開口部に、前記正極構造体の前記正極部分積層体を挿入して、前記正極構造体と前記負極構造体とを嵌合させて電池積層体を形成する、嵌合工程と、
を含む、積層型電池の製造方法。
【請求項１２】
前記正極構造体形成工程では、前記正極合材未塗工部を、前記正極部分積層体連結部に配置する、請求項１１に記載の積層型電池の製造方法。
【請求項１３】
前記負極シートは、負極活物質からなるシートである、請求項１１または１２に記載の積層型電池の製造方法。
【請求項１４】
前記負極シートは、負極集電体上に、負極合材が積層された負極合材塗工部と、前記負極合材が積層されていない負極合材未塗工部とを有し、
前記負極構造体形成工程では、前記負極合材未塗工部を、前記負極部分積層体連結部に配置する、請求項１１または１２に記載の積層型電池の製造方法。
【請求項１５】
前記負極合材塗工部の面積は、前記正極合材塗工部の面積以上である、請求項１４に記載の積層型電池の製造方法。
【請求項１６】
前記正極シートおよび前記負極シートの少なくとも一方は、表面に、固体電解質層を有する、請求項１１〜１５いずれかに記載の積層型電池の製造方法。
【請求項１７】
前記嵌合工程では、前記正極部分積層体と前記負極部分積層体との間に、固体電解質シートおよびセパレータの少なくともいずれかを配置する、請求項１１〜１６いずれかに記載の積層型電池の製造方法。
【請求項１８】
前記嵌合工程では、前記固体電解質シートおよび前記セパレータの少なくともいずれかにて、前記電池積層体の外周を被覆する、請求項１７に記載の積層型電池の製造方法。
【請求項１９】
前記固体電解質シートは、固体電解質からなるシートである、請求項１７または１８に記載の積層型電池の製造方法。
【請求項２０】
前記嵌合工程では、前記電池積層体の両外層に前記負極構造体が配置されるよう嵌合する、請求項１１〜１９いずれかに記載の積層型電池の製造方法。
【発明の詳細な説明】
【技術分野】
【０００１】
本発明は、積層型電池および積層型電池の製造方法に関する。さらに詳しくは、電極合材部の位置ずれがない積層構造を実現でき、製造工程が簡単化できるとともに、生産の歩留まりが改善された積層型電池およびその製造方法に関する。
【背景技術】
【０００２】
従来、高エネルギー密度を有する二次電池として、リチウムイオン二次電池が幅広く普及している。リチウムイオン二次電池は、正極と負極との間にセパレータを存在させ、液体の電解質（電解液）を充填した構造を有する。
【０００３】
ここで、リチウムイオン二次電池の電解液は、通常、可燃性の有機溶媒であるため、特に、熱に対する安全性が問題となる場合があった。そこで、有機系の液体の電解質に代えて、無機系の固体の電解質を用いたリチウムイオン固体電池が提案されている（特許文献１参照）。
【０００４】
リチウムイオン固体電池は、正極層と負極層との間に、固体の電解質層を配置する構造を有する。通常、正極層および負極層は、電極活物質粉末と固体電解質粉末とを含む電極合材を、集電体となる金属箔等に担持させて形成する。
【０００５】
ここで、リチウムイオン固体電池は、例えば、集電箔の両面に電極合材を塗工した電極シートを製造し、当該電極シートの電極合材の上面に、固体電解質を配置して積層体を構成し、当該積層体を任意の形状に切り出して、所望の大きさの正極電極シートと負極電極シートとを作製し、当該正極電極シートと負極電極シートとを交互に積層した後に、プレス成形する方法で製造されている（特許文献２参照）。
【０００６】
ここで、固体電池は液体電解質の電池と異なり、所望の性能を確保、維持するために、電池となる積層体を形成した後に、高い面圧でのプレス成形、および、高い圧力での拘束を実施して、積層界面の密着性を向上させることが必須となっている。
【０００７】
しかしながら、所望の大きさに切り出した、正極電極シートと負極電極シートとを積層する際に、電極活物質を含む電極合材部同士の位置が一致せず、ずれる場合があった。例えば、高容量化を目的として、厚い目付の電極シートを作製した場合や、積層数を増加させた積層体を構成する場合には、タブ溶着部と電極合材部との厚み違いに起因して、タブ溶接によって電極合材部の位置ずれが生じやすい傾向にあった。
【０００８】
そして、固体電池となる積層体における電極合材部の位置ずれは、電池の歩留まりの悪化、および耐久性や安全性の低下を誘引する。このため、従来の手法によって固体電池を作製する場合には、電極合材部の位置精度を高めるための管理が必要となり、工程が複雑となっていた。
【先行技術文献】
【特許文献】
【０００９】
【特許文献１】特開２０００−１０６１５４号公報
【特許文献２】特開２０１５−１１８８７０号公報
【発明の概要】
【発明が解決しようとする課題】
【００１０】
本発明は上記の背景技術に鑑みてなされたものであり、その目的は、電極合材部の位置ずれがない積層構造を実現でき、製造工程が簡単化できるとともに、生産の歩留まりが改善された積層型電池およびその製造方法を提供することにある。
【課題を解決するための手段】
【００１１】
本発明者らは、電池における電極シートの積層方法について、鋭意検討を行った。そして、予め電極合材層を位置決めした、櫛形形状の正極構造体および負極構造体をそれぞれ作製し、これらを嵌合する手法によれば、上記課題を解決できることを見出し、本発明を完成させるに至った。
【００１２】
すなわち本発明は、正極シートと、負極シートと、を備える積層型電池であって、前記正極シートは、正極集電体の少なくとも片面に、正極合材が積層された正極合材塗工部と、前記正極合材が積層されていない正極合材未塗工部とを交互に有し、山折りと谷折りが交互となるよう折り返され、隣り合った前記正極合材塗工部が両外層に配置された複数の正極部分積層体と、隣り合った前記正極部分積層体との間に形成された複数の正極開口部と、隣り合った前記正極部分積層体を連結する正極部分積層体連結部と、を有する櫛形形状の正極構造体を形成しており、前記負極シートは、山折りと谷折りが交互となるよう折り返され、複数の負極部分積層体と、隣り合った前記負極部分積層体との間に形成された複数の負極開口部と、隣り合った前記負極部分積層体を連結する負極部分積層体連結部と、を有する櫛形形状の負極構造体を形成しており、前記正極構造体の前記正極開口部に、前記負極構造体の前記負極部分積層体が挿入され、前記負極構造体の前記負極開口部に、前記正極構造体の前記正極部分積層体が挿入され、前記正極構造体と前記負極構造体とが嵌合した積層体である、積層型電池である。
【００１３】
前記正極合材未塗工部は、前記正極部分積層体連結部に配置されてもよい。
【００１４】
前記負極シートは、負極活物質からなるシートであってもよい。
【００１５】
前記負極シートは、負極集電体の少なくとも片面に、負極合材が積層された負極合材塗工部と、前記負極合材が積層されていない負極合材未塗工部とを交互に有し、前記負極部分積層体は、隣り合った前記負極合材塗工部が両外層に配置されたものであり、前記負極合材未塗工部は、前記負極部分積層体連結部に配置されていてもよい。
【００１６】
前記負極合材塗工部の面積は、前記正極合材塗工部の面積以上であってもよい。
【００１７】
前記正極部分積層体連結部には、正極タブが連結されてもよく、前記負極部分積層体連結部には、負極タブが連結されていてもよい。
【００１８】
前記正極シートおよび前記負極シートの少なくとも一方は、表面に、固体電解質層を有していてもよい。
【００１９】
前記正極構造体と前記負極構造体との間には、固体電解質シートおよびセパレータの少なくともいずれかが配置されていてもよい。
【００２０】
前記積層型電池の最外層は、前記固体電解質シートまたは前記セパレータであり、その内側に前記負極部分積層体が配置されていてもよい。
【００２１】
前記固体電解質シートは、固体電解質からなるシートであってもよい。
【００２２】
また別の本発明は、正極シートと、負極シートと、を備える積層型電池の製造方法であって、正極集電体の少なくとも片面に、正極合材を間欠的に塗工することにより、正極合材が積層された正極合材塗工部と、前記正極合材が積層されていない正極合材未塗工部とを、交互に有する正極シートを形成する、正極シート形成工程と、前記正極シートを、山折りと谷折りが交互となるよう折り返して、隣り合った前記正極合材塗工部が両外層に配置された複数の正極部分積層体と、隣り合った前記正極部分積層体との間に形成された複数の正極開口部と、隣り合った前記正極部分積層体を連結する正極部分積層体連結部と、を備える櫛形形状の正極構造体を形成する、正極構造体形成工程と、前記負極シートを、山折りと谷折りが交互となるよう折り返して、複数の負極部分積層体と、隣り合った前記負極部分積層体との間に形成された複数の負極開口部と、隣り合った前記負極部分積層体を連結する負極部分積層体連結部と、を備える櫛形形状の負極構造体を形成する、負極構造体形成工程と、前記正極構造体の前記正極開口部に、前記負極構造体の前記負極部分積層体を挿入し、前記負極構造体の前記負極開口部に、前記正極構造体の前記正極部分積層体を挿入して、前記正極構造体と前記負極構造体とを嵌合させて電池積層体を形成する、嵌合工程と、を含む、積層型電池の製造方法である。
【００２３】
積層型電池の製造方法において、前記正極構造体形成工程では、前記正極合材未塗工部を、前記正極部分積層体連結部に配置してもよい。
【００２４】
積層型電池の製造方法において、前記負極シートは、負極活物質からなるシートであってもよい。
【００２５】
積層型電池の製造方法において、前記負極シートは、負極集電体上に、負極合材が積層された負極合材塗工部と、前記負極合材が積層されていない負極合材未塗工部とを有し、前記負極構造体形成工程では、前記負極合材未塗工部を、前記負極部分積層体連結部に配置してもよい。
【００２６】
積層型電池の製造方法において、前記負極合材塗工部の面積は、前記正極合材塗工部の面積以上であってもよい。
【００２７】
積層型電池の製造方法において、前記正極シートおよび前記負極シートの少なくとも一方は、表面に、固体電解質層を有していてもよい。
【００２８】
積層型電池の製造方法において、前記嵌合工程では、前記正極部分積層体と前記負極部分積層体との間に、固体電解質シートおよびセパレータの少なくともいずれかを配置してもよい。
【００２９】
積層型電池の製造方法において、前記嵌合工程では、前記固体電解質シートおよび前記セパレータの少なくともいずれかにて、前記電池積層体の外周を被覆してもよい。
【００３０】
積層型電池の製造方法において、前記固体電解質シートは、固体電解質からなるシートであってもよい。
【００３１】
積層型電池の製造方法において、前記嵌合工程では、電池積層体の両外層に前記負極構造体が配置されるよう嵌合してもよい。
【発明の効果】
【００３２】
本発明の積層型電池は、電極合材部の位置ずれがない積層構造を実現できるため、製造工程を簡単化できる。また、十分な積層プレス圧力や拘束圧を加えた場合であっても、座屈や短絡、さらには電極合材の脱落を抑制することができ、その結果、生産の歩留まりを改善することができる。
【００３３】
また、高い荷重での積層プレス成形が可能となることから、積層界面の密着性を向上させることができ、エネルギー密度および出力密度が向上し、また、長寿命化が叶う積層型電池を実現することができる。
【図面の簡単な説明】
【００３４】
【図１】本発明の一実施形態に係る積層型電池の上面図および側面図である。
【図２】本発明の一実施形態に係る積層型電池の構成部品である正極シートを示す図である。
【図３】本発明の一実施形態に係る積層型電池の構成部品である負極シートを示す図である。
【図４】本発明の一実施形態に係る積層型電池の構成部品である固体電解質シートを示す図である。
【図５】本発明の積層型電池の製造工程を示す図である。
【図６】正極構造体と固体電解質シートの配置関係の例を示す図である。
【発明を実施するための形態】
【００３５】
以下、図面を参照しながら、本発明の実施形態について説明する。
【００３６】
＜積層型電池＞
本発明の積層型電池は、正極シートと、負極シートと、を備える。
【００３７】
本発明の積層型電池において、正極シートは、正極集電体の少なくとも片面に、正極合材が積層された正極合材塗工部と、正極合材が積層されていない正極合材未塗工部とを交互に有し、山折りと谷折りが交互となるよう折り返され、隣り合った正極合材塗工部が両外層に配置された複数の正極部分積層体と、隣り合った正極部分積層体との間に形成された複数の正極開口部と、隣り合った正極部分積層体を連結する正極部分積層体連結部と、を有する櫛形形状の正極構造体を形成している。
【００３８】
また、本発明の積層型電池において、負極シートは、山折りと谷折りが交互となるよう折り返され、複数の負極部分積層体と、隣り合った負極部分積層体との間に形成された複数の負極開口部と、隣り合った負極部分積層体を連結する負極部分積層体連結部と、を有する櫛形形状の負極構造体を形成している。
【００３９】
そして、正極構造体の正極開口部に、負極構造体の負極部分積層体が挿入され、負極構造体の負極開口部に、正極構造体の正極部分積層体が挿入され、正極構造体と負極構造体とが嵌合した積層体となっている。
【００４０】
本発明の積層型電池の種類は、特に限定されるものではない。液体の電解質を備える液系の電池であっても、固体またはゲル状の電解質を備える固体電池であってもよい。また、固体またはゲル状の電解質を備える電池とする場合には、電解質は、有機系であっても無機系であってもよい。
【００４１】
本発明の積層型電池の一実施形態を、図１に示す。図１（ａ）は、本発明の積層型電池１０の上面図であり、図１（ｂ）は、その側面図である。
【００４２】
図１に示される積層型電池１０は、正極シート１と、負極シート４と、固体電解質シート７を、その構成部品として含む。
【００４３】
正極シート１は、正極集電体の上に正極合材層が積層された正極合材塗工部２と、正極合材層を有さない正極合材未塗工部３とを有する。そして、山折りと谷折りが交互となるよう折り返されて、隣り合った正極合材塗工部２が両外層に配置された複数の正極部分積層体と、隣り合った正極部分積層体との間に形成された複数の正極開口部と、隣り合った正極部分積層体を連結する正極部分積層体連結部と、を有する櫛形形状の正極構造体となっている。そして、正極合材未塗工部３は、正極部分積層体連結部に配置されている。
【００４４】
図５（ａ）に、積層型電池１０を構成する櫛形形状の正極構造体を示す。図５（ａ）の正極構造体は、山折りと谷折りが交互となるよう正極シート１が折り返されて、隣り合った正極合材塗工部２が両外層に配置された複数の正極部分積層体と、隣り合った正極部分積層体との間に形成された複数の正極開口部と、隣り合った正極部分積層体を連結する正極部分積層体連結部と、を有する櫛形形状となっている。そして、正極シート１の正極合材未塗工部３は、正極部分積層体連結部（図５（ａ）中、ｂで示される）と、正極部分積層体の山折り部（図５（ａ）中、ａで示される）に配置されている。
【００４５】
また、図１に示される積層型電池１０においては、負極シート４は、負極集電体の上に負極合材層が積層された負極合材塗工部５と、負極合材層を有さない負極合材未塗工部６とを有する。そして、山折りと谷折りが交互となるよう折り返されて、隣り合った負極合材塗工部５が両外層に配置された複数の負極部分積層体と、隣り合った負極部分積層体との間に形成された複数の負極開口部と、隣り合った負極部分積層体を連結する負極部分積層体連結部と、を有する櫛形形状の負極構造体となっている。そして、負極合材未塗工部６は、負極部分積層体連結部に配置されている。
【００４６】
図５（ｂ）に、積層型電池１０を構成する櫛形形状の負極構造体を示す。図５（ｂ）の負極構造体は、山折りと谷折りが交互となるよう負極シート４が折り返されて、隣り合った負極合材塗工部５が両外層に配置された複数の負極部分積層体と、隣り合った負極部分積層体との間に形成された複数の負極開口部と、隣り合った負極部分積層体を連結する負極部分積層体連結部と、を有する櫛形形状となっている。そして、負極シート４の負極合材未塗工部６は、負極部分積層体連結部と、負極部分積層体の山折り部に配置されている。
【００４７】
図１に示される一実施形態に係る積層型電池１０では、正極構造体（図５（ａ））の正極開口部に、負極構造体（図５（ｂ））の負極部分積層体が挿入され、負極構造体の負極開口部に、正極構造体の正極部分積層体が挿入され、正極部分積層体と負極部分積層体との境界に、固体電解質シート７がつづら折り状に配置されている。
【００４８】
本発明の積層型電池は、予め電極合材層を位置決めした、櫛形形状の正極構造体および負極構造体をそれぞれ作製し、これらを嵌合して電池となる積層体とすることを特徴とする。これにより、従来の積層型電池の製造方法である、任意の形状に切り出した所望の大きさの正極電極シートと負極電極シートとを交互に積層する手法と比較して、製造工程が簡単化できるとともに、電極合材部の位置ずれがない積層構造を実現でき、生産の歩留まりを改善することができる。
【００４９】
なお、図１に図示される矢印は、積層型電池１０に加える積層プレスの方向である。特に固体電池は、所望の性能を確保、維持するために、電池となる積層体を形成した状態で、高い面圧でのプレス成形が必要となる。図１に示される積層型電池１０においては、正極部分積層体と負極部分積層体との積層方向である矢印方向から、必要な押圧を加える。
【００５０】
ここで、本発明の積層型電池の最外層は、固体電解質シートであり、その内側に負極部分積層体が配置されることが好ましい。この構成とすることにより、電池の安全性を向上することができる。
【００５１】
図１に示される一実施形態に係る積層型電池１０においては、最外層は、固体電解質シート７となっており、具体的には、つづら折り状に挿入された固体電解質シート７の端部にて、正極構造体と負極構造体の嵌合体である電池積層体が被覆されている。そして、積層型電池１０の最外層となる固体電解質シート７の内側には、負極部分積層体が配置されている。
【００５２】
［正極シート］
本発明の積層型電池の構成部品となる正極シートは、正極集電体の少なくとも片面に、正極合材層が積層された構成である。本発明に用いられる正極シートの正極合材層は、正極集電体の全面に形成されるのではなく、間欠的に形成されることを特徴とする。その結果、本発明の積層型電池の構成部品となる正極シートは、正極集電体上に、正極合材が積層された正極合材塗工部と、正極合材が積層されていない正極合材未塗工部とを有する。
【００５３】
また、正極シートは、正極集電体の少なくとも片面に、正極合材層が積層された構成であればよく、正極集電体の種類によっては、正極集電体の両面に正極合材層が積層されていてもよい。
【００５４】
図２は、本発明の積層型電池の構成部品である正極シートの一実施形態を示す図である。図２に示されるように、正極シート１は、正極集電体上に、正極合材が積層された正極合材塗工部２と、正極合材が積層されていない正極合材未塗工部３とを有しており、正極合材塗工部２と正極合材未塗工部３とは、交互に形成されている。
【００５５】
（正極集電体）
本発明の積層型電池の構成部品となる正極シートを構成する正極集電体は、特に限定されるものではなく、リチウムイオン二次電池の正極集電体として公知のものを適用することができる。
【００５６】
正極集電体の材料としては、例えば、ＳＵＳ、Ｎｉ、Ｃｒ、Ａｕ、Ｐｔ、Ａｌ、Ｆｅ、Ｔｉ、Ｚｎ、Ｃｕ等の金属材料等が挙げられる。また、正極集電体の形状としては、例えば、箔状、板状、メッシュ状、不織布状、発泡状等を挙げることができる。正極集電体の表面には、密着性を高めるために、カーボン等が配置されていてもよいし、表面が粗化されていてもよい。その厚みについても特に限定されるものではなく、必要に応じて適宜選択することができる。
【００５７】
（正極合材）
本発明に用いられる正極シートにおいて、正極集電体上に積層される電極合材は、特に限定されるものではなく、電池を作製する際に用い得る公知の合材を適用することができる。
【００５８】
正極合材は、少なくとも正極活物質を含有するものであり、さらに、固体電解質、導電助剤、結着剤等が配合されてもよい。正極活物質としては、リチウムイオンを吸蔵・放出することができるものであれば、特に限定されるものではないが、例えば、ＬｉＣｏＯ２、ＬｉＣｏＯ４、ＬｉＭｎ２Ｏ４、ＬｉＮｉＯ２、ＬｉＦｅＰＯ４、硫化リチウム、硫黄等を挙げることができる。
【００５９】
（正極合材塗工部と正極合材未塗工部）
本発明の積層型電池の構成部品となる正極シートは、正極合材層が、正極集電体の上に間欠的に形成されている。その結果、正極シートは、正極合材が積層された正極合材塗工部と、正極合材が積層されていない正極合材未塗工部とを有する。そして、本発明の積層型電池においては、正極シートは、正極合材塗工部が積層されるように、山折りと谷折りが交互となるよう折り返され、隣り合った正極合材塗工部が両外層に配置された複数の正極部分積層体を形成し、正極構造体とする。正極構造体は、隣り合った正極部分積層体との間に形成された複数の正極開口部と、隣り合った正極部分積層体を連結する正極部分積層体連結部とを有し、正極合材未塗工部は、正極部分積層体連結部に配置されることが好ましい。
【００６０】
本発明の積層型電池を構成する正極構造体の正極部分積層体連結部の全てが、正極合材未塗工部である場合には、正極部分積層体連結部および正極開口部には正極合材は存在しないこととなる。このため、例えば、電池積層体端部の正極部分積層体連結部周辺領域に負極合材層が配置された場合であっても、電池の機能を発現することはない。また、正極合材塗工部が積層された積層部のみに、高い荷重での積層プレスが可能となることから、電池として機能する部分の積層界面の密着性を向上させることができ、その結果、得られる電池のエネルギー密度および出力密度を向上させ、また、長寿命化を実現することができる。
【００６１】
図２に示される本発明の一実施形態に係る正極シートにおいては、正極合材塗工部２と正極合材未塗工部３とは、交互に形成されており、図中のａとｂは、正極合材塗工部２同士の間隔を示すものである。
【００６２】
図２に示される正極シート１から形成され、図１に示される積層型電池１０を構成する櫛形形状の正極構造体を、図５（ａ）に示す。図５（ａ）の正極構造体は、山折りと谷折りが交互となるよう正極シート１が折り返されて、隣り合った正極合材塗工部２が両外層に配置された複数の正極部分積層体と、隣り合った正極部分積層体との間に形成された複数の正極開口部と、隣り合った正極部分積層体を連結する正極部分積層体連結部と、を有する櫛形形状の構造体となっている。そして、正極シート１の正極合材未塗工部３は、正極部分積層体連結部（図５（ａ）中、ｂで示される）と、正極部分積層体の山折り部（図５（ａ）中、ａで示される）に配置されている。
【００６３】
したがって、正極シートにおける正極合材未塗工部は、ひとつ置きに、正極構造体の両端のいずれか（図５（ａ）においては、ａとｂ）に配置され、ひとつ置きに、正極部分積層体連結部を（図５（ａ）においてはｂ）形成することとなる。
【００６４】
本発明に用いられる正極シートにおいては、正極合材塗工部の大きさや、正極合材塗工部同士の間隔は、構成する電池の大きさ等に応じて適宜設定することができる。特に、正極部分積層体連結部となる正極合材未塗工部の間隔は、正極構造体に嵌合される負極構造体等の厚みによって、適宜設定することができる。すなわち、正極合材塗工部同士の間隔をひとつ置きに異ならせて（図２においては、ａとｂ）、所望の厚みおよび所望の大きさの電池積層体を形成することができる。
【００６５】
また、本発明に用いられる正極シートは、表面に、固体電解質層を有していてもよい。固体電解質層は、少なくとも正極合材塗工部を被覆するように配置されていればよい。正極シートが固体電解質層を有することにより、電池を作製する際に、固体電解質シートやセパレータを用いる必要がなくなり、生産工程を簡略化することができる。
【００６６】
正極シートにおいて、正極合材塗工部上に配置される固体電解質としては、正極と負極との間でリチウムイオン伝導が可能なものであればよい。例えば、酸化物系電解質や硫化物系電解質、リチウム含有塩等の無機系の固体電解質、ポリエチレンオキシド等のポリマー系の固体電解質、リチウム含有塩やリチウムイオン伝導性のイオン液体を含むゲル系の固体電解質等が挙げられる。また、固体電解質は、必要に応じて結着剤等を含んでいてもよい。
【００６７】
［負極シート］
本発明の積層型電池の構成部品となる負極シートは、負極活物質層の集電を行う機能を有するものであれば、特に限定されるものではない。負極活物質としては、リチウムイオンを吸蔵・放出することができるものであれば特に限定されるものではなく、例えば、金属リチウム、リチウム合金、金属酸化物、金属硫化物、金属窒化物、酸化シリコン、シリコン、およびグラファイト等の炭素材料等を挙げることができる。
【００６８】
本発明の積層型電池に用いられる負極シートは、負極活物質そのものからなるシートであることが好ましい。負極活物質からなるシートの場合には、負極構造体を構成する際にも、また、正極構造体と嵌合する際にも、負極合材の配置を配慮する必要なく、本発明の積層型電池を製造することができる。
【００６９】
なお、負極シートが、負極活物質そのものからなるシートの場合には、得られる積層型電池の端部には、負極活物質が存在することとなるが、本発明においては、形成される電池積層体端部となる正極部分積層体連結部周辺領域および正極開口部には正極活物質は存在していないため、端部が電池としての機能を発現することはない。
【００７０】
また、本発明の積層型電池に用いられる負極シートは、負極集電体の少なくとも片面に、負極合材層が形成されている構成であってもよい。この場合には、負極合材層は、負極集電体の全面に形成されていても、正極シートと同様に、間欠的に形成されていてもよい。
【００７１】
負極集電体に負極合材層が形成されている構成の場合には、少なくとも片面に負極合材層が積層された構成であればよく、負極集電体の種類によっては、両面に負極合材層が積層されていてもよい。
【００７２】
なお、負極合材層を、負極集電体の上に間欠的に形成する場合には、負極合材が積層された負極合材塗工部と、負極合材が積層されていない負極合材未塗工部とを交互に有することが好ましい。そして、当該負極シートから形成された負極構造体を、正極構造体と嵌合する際には、負極合材塗工部が正極合材塗工部に積層配置され、負極合材未塗工部が負極部分積層体連結部に配置されるよう調整することが好ましい。
【００７３】
図３に示される本発明の一実施形態に係る負極シートにおいては、負極合材塗工部５と負極合材未塗工部６とは、交互に形成されている。
【００７４】
図３に示される負極シート４から形成され、図１に示される積層型電池１０を構成する櫛形形状の負極構造体を、図５（ｂ）に示す。図５（ｂ）の負極構造体は、山折りと谷折りが交互となるよう負極シート４が折り返されて、隣り合った負極合材塗工部５が両外層に配置された複数の負極部分積層体と、隣り合った負極部分積層体との間に形成された複数の負極開口部と、隣り合った負極部分積層体を連結する負極部分積層体連結部と、を有する櫛形形状の構造体となっている。そして、負極シート４の負極合材未塗工部６は、負極部分積層体連結部と、負極部分積層体の山折り部に配置されている。
【００７５】
したがって、負極シートにおける負極合材未塗工部は、ひとつ置きに、負極構造体の両端のいずれかに配置され、ひとつ置きに、負極部分積層体連結部を形成することとなる。
【００７６】
本発明に用いられる負極シートにおいては、負極合材塗工部の大きさや、負極合材塗工部同士の間隔は、構成する電池の大きさ等に応じて適宜設定することができる。特に、負極部分積層体連結部となる負極合材未塗工部の間隔は、負極構造体に嵌合される正極構造体等の厚みによって、適宜設定することができる。すなわち、負極合材塗工部同士の間隔をひとつ置きに異ならせて、所望の厚みおよび所望の大きさの電池積層体を形成することができる。
【００７７】
負極シートが集電体を含む場合に、負極集電体は、特に限定されるものではなく、負極集電体として公知のものを適用することができる。負極集電体としては、例えば、Ｃｕ、ＳＵＳ、Ｎｉ、Ｔｉ等の材料が挙げられ、形状としては、例えば、箔状、板状、メッシュ状、不織布状、発泡状等を挙げることができる。また、負極集電体の表面には、密着性を高めるためにカーボン等が配置されていてもよいし、表面が粗化されていてもよい。負極集電体は、その厚みについても特に限定されるものではなく、必要に応じて適宜選択することができる。
【００７８】
また、負極合材についても、特に限定されるものではなく、電池を作製する際に用い得る公知の合材を適用することができる。少なくとも負極活物質を含有していればよく、必要に応じて、固体電解質、導電助剤、結着剤等を含有してもよい。
【００７９】
なお、負極合材層が積層された構成の負極シートである場合には、負極合材塗工部の面積は、正極シートの正極合材塗工部の面積以上であることが好ましい。正極合材塗工部が負極合材塗工部よりも小さい場合には、これらを積層配置して電池積層体とした後のプレスにより、正極合材塗工部が負極合材塗工部の内側に埋没し、負極合材塗工部の端部に割れが発生する場合がある。また、負極合材塗工部の面積を、正極シートの正極合材塗工部の面積以上とすることで、電析を回避することができる。
【００８０】
なかでは、負極合材塗工部の面積と正極合材塗工部の面積とは同一であることが好ましい。面積が同一であれば、積層プレスの圧力を均一にかけることができ、抵抗値を低減することができる。
【００８１】
さらに、本発明に用いられる負極シートは、表面に、固体電解質層を有していてもよい。負極シートが固体電解質層を有する場合には、固体電解質層は、少なくとも負極合材塗工部を被覆するように配置されていればよい。負極シートが負極活物質そのものからなるシートである場合には、固体電解質層は、負極シート全体に積層されていてもよい。負極シートが固体電解質層を有することにより、電池を作製する際に、固体電解質シートやセパレータを用いる必要がなくなり、生産工程を簡略化することができる。
【００８２】
負極シートが固体電解質層を有する場合には、固体電解質としては、上記した正極シートに用いられるものと同一であっても異なっていてもよい。正極と負極との間でリチウムイオン伝導が可能なものであればよく、例えば、酸化物系電解質や硫化物系電解質、リチウム含有塩等の無機系の固体電解質、ポリエチレンオキシド等のポリマー系の固体電解質、リチウム含有塩やリチウムイオン伝導性のイオン液体を含むゲル系の固体電解質等が挙げられる。また、固体電解質は、必要に応じて結着剤等を含んでいてもよい。
【００８３】
［固体電解質シート］
本発明の積層型電池には、任意の構成部品として、固体電解質シートが用いられていてもよい。本発明の積層型電池に固体電解質シートを用いる場合には、固体電解質シートは、正極部分積層体と負極部分積層体の間に配置する。なお、上記した正極シートおよび負極シートの少なくとも一方が、固体電解質層を有する場合には、固体電解質シートは用いなくとも、本発明の積層型電池を構成することができる。
【００８４】
本発明に用いられる固体電解質シートは、特に限定されるものではなく、例えば、無機系固体電解質と結着剤とからなる緻密なシートや、ポリプロピレン、セルロース、ガラス等で構成された不織布等の多孔質シートに、固体電解質を埋め込んで複合化したシート、あるいは、有機系の固体電解質シート等が挙げられる。
【００８５】
固体電解質シートに用いられる固体電解質としては、正極と負極との間でリチウムイオン伝導が可能なものであればよく、例えば、酸化物系電解質や硫化物系電解質、リチウム含有塩等の無機系の固体電解質、ポリエチレンオキシドなどのポリマー系の固体電解質、リチウム含有塩やリチウムイオン伝導性のイオン液体を含むゲル系の固体電解質等が挙げられる。また、固体電解質は、必要に応じて結着剤等を含んでいてもよい。固体電解質に含まれる各物質の組成比については、電池が適切に作動可能であれば、特に限定されるものではない。
【００８６】
本発明の積層型電池において、固体電解質シートを１枚のみ用いる場合には、固体電解質シートの配置としては、例えば、正極部分積層体と負極部分積層体との境界に、つづら折り状に配置する態様が挙げられる。
【００８７】
図４に、図１に示される積層型電池１０を構成する固体電解質シート７を示す。図１に示される積層型電池１０においては、正極構造体の正極開口部に、負極構造体の負極部分積層体が挿入され、負極構造体の負極開口部に、正極構造体の正極部分積層体が挿入され、正極部分積層体と負極部分積層体との境界に、固体電解質シート７がつづら折り状に配置されている。
【００８８】
図６に、正極構造体と固体電解質シートの配置関係の例を示す。図６（ａ）は、図１に示される積層型電池１０を得るための一実施形態となる、正極構造体と固体電解質シート７の配置関係を示す図である。図６（ａ）においては、正極構造体の正極部分積層体の表裏面に沿うように、固体電解質シート７がつづら折り状に配置されている。図１に示される積層型電池１０は、例えば、図６（ａ）に示されるように固体電解質シート７を正極部分積層体に配置した状態で、負極構造体の負極開口部に正極部分積層体を挿入して嵌合することで、形成することができる。
【００８９】
本発明の積層型電池においては、安全性を向上させる目的で、十分な長さの固体電解質シートを用いて、当該固体電解質シートの端部にて積層型電池の外周を被覆し、最外層を固体電解質シートとすることが好ましい。また、その内側に、負極部分積層体を配置することが好ましい。
【００９０】
図１に示される積層型電池１０の最外層は、固体電解質シート７となっており、具体的には、つづら折り状に挿入された固体電解質シート７の端部にて、正極構造体と負極構造体の嵌合体である電池積層体が被覆されている。そして、積層型電池１０の最外層となる固体電解質シート７の内側には、負極部分積層体が配置されている。
【００９１】
その他の固体電解質シートの配置形態としては、例えば、固体電解質シートにて、開口部を有する袋を形成し、当該開口部から、正極部分積層体および負極部分積層体の少なくとも一方を挿入して、部分積層体の表裏面を覆うように固体電解質シートを配置し、部分積層体連結部には固体電解質シートを配置しない態様が挙げられる。
【００９２】
図６（ｂ）は、固体電解質シートを袋状にして配置する実施形態である。図６（ｂ）においては、固体電解質シート７にて形成された袋の開口部から、正極部分積層体を挿入し、正極部分積層体の表裏面に沿うように固体電解質シート７が配置されている。そして、正極部分積層体連結部には固体電解質シート７は配置されない。積層型電池は、図６（ｂ）に示されるように固体電解質シート７を正極部分積層体に配置した状態で、負極構造体の負極開口部に正極部分積層体を挿入して嵌合することで、形成することができる。
【００９３】
［セパレータ］
本発明の積層型電池には、任意の構成部品として、セパレータが用いられていてもよい。本発明の積層型電池がセパレータを有する場合には、セパレータは、正極部分積層体と負極部分積層体の間に配置する。セパレータを用いることにより、本発明の積層型電池は、液体の電解質を用いる態様とすることが可能となる。
【００９４】
本発明の積層型電池に用いられるセパレータは、電解液等を含浸できるものであれば特に限定されるものではなく、リチウムイオン二次電池のセパレータとして公知のセパレータを適用することができる。例えば、不織布や多孔性フィルム等の多孔質シートが挙げられる。
【００９５】
セパレータの材料についても特に限定されるものではなく、例えば、ポリプロピレン、ポリエチレン、ポリエチレンテレフタレート、ポリブチレンテレフタレート、エチレン−プロピレン共重合体、セルロース等が挙げられる。
【００９６】
また、セパレータ坪量や厚みは、特に限定されるものではなく、積層型電池の要求性能等に応じて、適宜設定することができる。
【００９７】
［電解液］
本発明の積層型電池が液体の電解質を備える電池の場合には、電解液が用いられる。本発明の積層型電池に用いられる電解液は、特に限定されるものではなく、リチウムイオン二次電池に用いられる公知の電解液を適用することができる。
【００９８】
電解液を構成する溶媒としては、例えば、エチレンカーボネート、ジメチルカーボネート、エチルメチルカーボネート、プロピレンカーボネート等が挙げられ、これらを混合して用いてもよい。また、電解液を構成する電解質としては、ＬｉＰＦ６、ＬｉＢＦ４、ＬｉＣｌＯ４等のリチウム含有塩や、ＬｉＴＦＳｉ等のリチウム含有イオン液体が挙げられ、これらを混合して用いてもよい。また、電解液は、必要に応じて添加剤等を含んでいてもよい。
【００９９】
［その他の構成］
本発明の積層型電池には、電池としての機能を発現させるためのその他の構成を、任意に含んでいてもよい。
【０１００】
例えば、本発明の積層型電池の正極部分積層体連結部には、正極タブが連結され、負極部分積層体連結部には、負極タブが連結されることが好ましい。本発明の積層型電池の構成によれば、正極部分積層体および負極部分積層体のそれぞれ１枚から、集電することができ、その結果、抵抗が小さい状態で集電することが可能となる。
【０１０１】
また、本発明の積層型電池の外装形態は、特に限定されるものではない。例えば、金属缶に封入して缶セルとしても、アルミ等のラミネートシートに封入してラミセルとしてもよい。
【０１０２】
＜積層型電池の製造方法＞
本発明の積層型電池の製造方法は、特に限定されるものではないが、例えば、正極シート形成工程と、正極構造体形成工程と、負極構造体形成工程と、嵌合工程と、を含む方法が挙げられる。
【０１０３】
［正極シート形成工程］
正極シート形成工程は、正極集電体の少なくとも片面に、正極合材を間欠的に塗工することにより、正極合材が積層された正極合材塗工部と、正極合材が積層されていない正極合材未塗工部とを、交互に有する正極シートを形成する工程である。
【０１０４】
正極合材を間欠的に塗工する方法としては、特に限定されるものではない。例えば、正極活物質を含む正極合材を形成し、当該正極合材を間欠塗工によって正極集電体上に塗布し、その後に、乾燥および圧延する方法が挙げられる。
【０１０５】
また、本発明においては、正極シート形成工程において、少なくとも正極合材塗工部の上に、固体電解質層を形成してもよい。固体電解質層の形成方法は、特に限定されるものではなく、公知の方法を適用することができる。
【０１０６】
［正極構造体形成工程］
正極構造体形成工程は、正極シート形成工程で得られた正極シートを、山折りと谷折りが交互となるよう折り返して、隣り合った正極合材塗工部が両外層に配置された複数の正極部分積層体と、隣り合った正極部分積層体との間に形成された複数の正極開口部と、隣り合った正極部分積層体を連結する正極部分積層体連結部と、を備える櫛形形状の正極構造体を形成する工程である。
【０１０７】
正極シートを、山折りと谷折りが交互となるよう折り返す手段や、隣り合った正極合材塗工部が両外層に配置された複数の正極部分積層体を形成する方法は、特に限定されるものではなく、正極部分積層体と、正極開口部と、正極部分積層体連結部と、を有する正極構造体を形成できればよい。
【０１０８】
なお、正極構造体形成工程では、正極合材未塗工部を、正極部分積層体連結部に配置することが好ましい。また、複数の正極部分積層体を形成する際に、隣り合った正極合材塗工部同士の積層ずれがないように形成することが好ましい。
【０１０９】
［負極構造体形成工程］
負極構造体形成工程は、負極シートを、山折りと谷折りが交互となるよう折り返して、複数の負極部分積層体と、隣り合った負極部分積層体との間に形成された複数の負極開口部と、隣り合った負極部分積層体を連結する負極部分積層体連結部と、を備える櫛形形状の負極構造体を形成する工程である。
【０１１０】
負極シートを、山折りと谷折りが交互となるよう折り返す手段や、複数の負極部分積層体を形成する方法は、特に限定されるものではなく、負極部分積層体と、負極開口部と、負極部分積層体連結部と、を有する負極構造体を形成できればよい。
【０１１１】
なお、負極シートとしては、負極活物質そのものからなるシートであっても、負極集電体の少なくとも片面に、負極合材層が形成されている構成であってもよい。負極集電体の上に、負極合材層が形成されている構成とする場合には、負極合材塗工部の面積は、正極合材塗工部の面積以上であることが好ましい。
【０１１２】
なお、負極シートとして、負極集電体の上に負極合材層が形成されている構成のシートを用いる場合には、負極合材未塗工部を、負極部分積層体連結部に配置することが好ましい。また、複数の負極部分積層体を形成する際に、隣り合った負極合材塗工部同士の積層ずれがないように形成することが好ましい。
【０１１３】
また、本発明においては、負極シートとして、表面に、固体電解質層を有するものを用いてもよい。負極シートが固体電解質層を有する場合には、固体電解質層は、少なくとも負極合材塗工部の表面に配置されていればよい。負極シートが負極活物質そのものからなるシートである場合には、固体電解質層は、負極シート全体に積層されていてもよい。固体電解質層の形成方法は、特に限定されるものではなく、公知の方法を適用することができる。
【０１１４】
［嵌合工程］
嵌合工程は、正極構造体形成工程で得られた正極構造体の正極開口部に、負極構造体形成工程で得られた負極構造体の負極部分積層体を挿入し、負極構造体の負極開口部に、正極構造体の正極部分積層体を挿入して、前記正極構造体と前記負極構造体とを嵌合させて電池積層体を形成する工程である。
【０１１５】
嵌合工程においては、正極構造体と負極構造地を嵌合する際に、必要に応じて、固体電解質シートおよびセパレータの少なくともいずれかを、正極部分積層体と負極部分積層体との間に配置して、電池積層体を形成してもよい。
【０１１６】
固体電解質シートおよびセパレータの少なくともいずれかを適用する場合には、得られる電池の安全性を向上させる目的で、嵌合工程においては、電池の最外層が固体電解質シートまたはセパレータとなるように配置することが望ましい。このため、固体電解質シートまたはセパレータとして、十分な長さのものを用いて、その端部にて積層型電池の外周を被覆することが好ましい。また、その内側に、負極部分積層体を配置することが好ましい。
【０１１７】
本発明の積層型電池の製造方法は、予め電極合材層を位置決めした、櫛形形状の正極構造体および負極構造体をそれぞれ作製し、これらを嵌合して電池となる積層体を形成することを特徴とする。これにより、従来の積層型電池の製造方法である、任意の形状に切り出した所望の大きさの正極電極シートと負極電極シートとを交互に積層する手法と比較して、製造工程が簡単化できるとともに、電極合材部の位置ずれがない積層構造を実現でき、生産の歩留まりを改善することができる。
【０１１８】
また、負極シートとして、負極集電体の上に負極合材層が形成されている構成のシートを用いる場合には、嵌合工程において、負極合材塗工部が正極合材塗工部に積層配置されるように調整することが好ましい。
【０１１９】
図５に、嵌合工程の概略図を示す。図５（ａ）は、櫛形形状の正極構造体であり、図５（ｂ）は、櫛形形状の負極構造体である。本発明の積層型電池の製造方法における嵌合工程においては、図５（ａ）の正極構造体の正極開口部に、図５（ｂ）の負極構造体の負極部分積層体を挿入し、図５（ｂ）の負極構造体の負極開口部に、図５（ａ）の正極構造体の正極部分積層体を挿し、正極構造体と負極構造体とを嵌合させて、電池積層体を形成する。
【０１２０】
本発明の積層型電池の製造方法において、１枚の固体電解質シートを用いる場合には、嵌合工程においては、例えば、正極部分積層体と負極部分積層体との境界に、固体電解質シートをつづら折り状に配置する態様が挙げられる。
【０１２１】
図６（ａ）に、図１に示される積層型電池１０を得るための正極構造体および固体電解質シートの一実施形態を示す。図６（ａ）においては、正極構造体の正極部分積層体の表裏面に沿うように、固体電解質シート７がつづら折り状に配置されている。図１に示される積層型電池１０を得るための嵌合工程においては、例えば、図６（ａ）に示されるように固体電解質シート７を正極部分積層体に配置した正極構造体を用いて、負極構造体の負極開口部に正極部分積層体を挿入して嵌合し、電池積層体を形成する。
【０１２２】
また別の実施形態による嵌合工程としては、例えば、固体電解質シートにて開口部を有する袋を形成し、当該開口部から、正極部分積層体および負極部分積層体の少なくとも一方を挿入し、固体電解質シートを電極部分積層体の表裏面を覆うように配置し、電極部分積層体連結部には固体電解質シートが配置されない状態とした電極構造体を用いる例が挙げられる。
【０１２３】
図６（ｂ）を用いて、固体電解質シートを袋状にして配置した電極構造体を用いる場合の嵌合工程について説明する。図６（ｂ）においては、固体電解質シート７にて形成された袋の開口部から、正極部分積層体を挿入し、正極部分積層体の表裏面に沿うように固体電解質シート７を配置する。そして、正極部分積層体連結部には固体電解質シート７は配置しない。嵌合工程においては、図６（ｂ）に示されるように固体電解質シート７を配置した正極構造体を用いて、負極構造体の負極開口部に正極部分積層体を挿入して嵌合し、電池積層体を形成する。
【０１２４】
［押圧工程］
本発明においては、さらに、得られた電池積層体の積層方向に圧力を加える押圧工程を実施してもよい。特に固体電池は、所望の性能を確保、維持するために、電池となる積層体を形成した状態で、高い面圧でのプレス成形が必要となる。
【０１２５】
図１に、積層型電池１０に加える積層プレスの方向を矢印で図示する。図１に示される積層型電池１０においては、正極部分積層体と負極部分積層体との積層方向である矢印方向から、電池積層体を挟み込んで、必要な押圧を加える。
【符号の説明】
【０１２６】
１    正極シート
２    正極合材塗工部
３    正極合材未塗工部
４    負極シート
５    負極合材塗工部
６    負極合材未塗工部
７    固体電解質シート
８    正極タブ
９    負極タブ
１０  積層型電池
ａ、ｂ    正極合材未塗工部の間隔
【図１】
2020095871.tif 000003
【図２】
2020095871.tif 000004
【図３】
2020095871.tif 000005
【図４】
2020095871.tif 000006
【図５】
2020095871.tif 000007
【図６】
2020095871.tif 000008